アルミニウムからなる少なくとも一部、および亜鉛からなる少なくとも一部、並びに任意に、鉄からなる一部を含む複合金属構造体の有機被覆に先立つ化学的前処理方法であって、該方法は、第一段階で、亜鉛と鉄からなる部分上に、05ないし5gm2の範囲の被覆重量で表面カバー結晶性燐酸亜鉛層の形成をもたらすが、アルミニウム部分上に少なくとも05gm2の被覆重量を備えた燐酸亜鉛層を生じさせない、複合金属構造体の燐酸亜鉛処理溶液による処理を含み、およびその後に、水による中間的なリンスを行い又は行わず、第二段階で、35ないし55の範囲にpH値を有する処理溶液の複合金属構造体上への適用を含み、該溶液は、亜鉛と鉄からなる部分上で、段階で付着した結晶性燐酸亜鉛の50以下を溶解除去するが、アルミニウム部分上に少なくとも05gm2の層重量を有する表面カバー結晶性燐酸塩層ではない転化層を形成し、段階における燐酸亜鉛処理溶液は、20ないし65°Cの範囲の温度を有し、および遊離フッ化物の量を含み、少なくとも0005glであって、数8と溶液温度°Cの商以下であり、燐酸亜鉛処理溶液は、少なくとも0025glであるが1gl未満の、SiF6として計算された水溶性無機化合物の形態でのシリコンを含み、水溶性無機化合物の形態でのシリコンの濃度mMとしてのSiと遊離酸ポイント数で割った遊離フッ化物の濃度mMとしてのFの積は5以下であり、燐酸亜鉛処理溶液中の遊離酸ポイント数は、少なくとも04ポイントとなるが30ポイントの値を超過しない、方法。段階における燐酸亜鉛処理溶液は、550glの燐酸塩イオン、033glの亜鉛イオンを含む、請求項1に記載の方法。段階における燐酸亜鉛処理溶液は、ジルコニウム元素および/またはチタン元素に対して合計5ppm以下の、好ましくは合計1ppm以下の、ジルコニウムおよび/またはチタンの水溶性化合物を含有する、請求項1~2のいずれかに記載の方法。段階における燐酸亜鉛処理溶液は、少なくとも06ポイント、好ましくは少なくとも10ポイントであるが、25ポイント以下、好ましくは20ポイント以下の遊離酸含有量を有する、請求項1~3のいずれかに記載の方法。総酸含有量は、少なくとも10ポイント、好ましくは少なくとも15ポイントであるが、50ポイント以下、好ましくは25ポイント以下である、請求項1~4のいずれかに記載の方法。段階における処理溶液は、ジルコニウム元素および/またはチタン元素に対して合計10~1500ppmの、ジルコニウムおよび/またはチタンのフルオロ複合体を含む、請求項1~5のいずれかに記載の方法。鋼および亜鉛メッキ鋼および/または合金亜鉛メッキ鋼上に05ないし5gm2の範囲の被覆重量を有する表面カバー結晶性燐酸亜鉛層を形成する、第一段階における複合金属構造体の燐酸亜鉛処理溶液による処理は、燐酸亜鉛処理溶液の浸漬適用を含む、請求項1~6のいずれかに記載の方法。少なくとも04ポイントであるが3ポイント以下の遊離酸含有量、および22ないし36の範囲のpHを有し、550glの燐酸塩イオン、033glの亜鉛イオン、少なくとも10ppmであるが100ppm以下の遊離フッ化物イオン、少なくとも0025glであるが1gl未満の、SiF6として計算された水溶性無機化合物の形態でのシリコンであって、水溶性無機化合物の形態でのシリコンの濃度mMとしてのSiと遊離酸ポイント数で割った遊離フッ化物の濃度mMとしてのFの積は5以下であるシリコン、を含む燐酸亜鉛処理溶液。ジルコニウム元素および/またはチタン元素に対して合計5ppm以下、好ましくは合計1ppmの、ジルコニウムおよび/またはチタンの水溶性化合物を含む、請求項8に記載の燐酸亜鉛処理溶液。この既存の技術から考えを進めると、課題は、燐酸塩処理中のプロセス経済における改善が選択性を制御する浴パラメーターの目的とするモニタリングによって達成されるように、混合設計の中で組み立てられ、アルミニウム表面を含む金属成分の腐食保護処理のコンテキストで、鋼と亜鉛メッキ鋼の選択的な燐酸塩処理をさらに開発することである。これは、複合金属構造体の腐食保護処理の質に関して、アルミニウム表面上の燐酸塩結晶クラスターの発生を回避し、亜鉛メッキ鋼表面上のピンホールの発生を回避することを含む。当業者は、燐酸塩結晶クラスターが、金属表面上の燐酸塩結晶の、分離され局所的に区切られた沈積を意味するものと理解する。この種の結晶クラスターは、その後のペイントプライマーによって囲まれるようになり、塗面の一様な視覚的な印象を妨げ得るだけでなく単一ポイントのペイントダメージを引き起こし得るコーティング中の不均質を示す。白点形成は、処理された亜鉛表面上、あるいは処理された亜鉛メッキ鋼表面または合金亜鉛メッキ鋼表面上で、そうでなければ結晶性の燐酸塩層における無定形の白燐酸亜鉛の局所的な沈着の現象として、燐酸塩処理の当業者に理解される。白点形成は、基材のピックリングの局所的に高い割合によって引き起こされる。燐酸塩処理におけるこの種の点欠陥は、続いて適用される有機塗装系の腐食剥離の出発点になり得るため、実際上、ピンホールの発生を大きく回避しなければならない。本発明による以下の方法により、上記目的は達成される:アルミニウムからなる少なくとも一部、および亜鉛からなる少なくとも一部、並びに任意に、鉄からなる一部を含む複合金属構造体の化学的前処理方法であって、該方法は、第一段階で、亜鉛と鉄からなる部分上に、05ないし5gm2の範囲の被覆重量で表面カバー結晶性燐酸亜鉛層の形成をもたらすが、アルミニウム部分上に少なくとも05gm2の被覆重量を備えた燐酸亜鉛層を生じさせない、複合金属構造体の燐酸亜鉛処理溶液による処理を含み、およびその後に、水による中間的なリンスを行い又は行わず、第二段階で、35ないし55の範囲にpH値を有する酸性処理溶液の複合金属構造体上への適用を含み、該酸性処理溶液は、亜鉛と鉄からなる部分上で、段階で付着した結晶性燐酸亜鉛の50以下を溶解除去するが、アルミニウム部分上に少なくとも05gm2の層重量を有する表面カバー結晶性燐酸塩層ではない転化層を形成し、段階における燐酸亜鉛処理溶液は、20ないし65°Cの範囲の温度を有し、および遊離フッ化物の量を含み、少なくとも0005glであって、数8と溶液温度°Cの商以下であり、燐酸亜鉛処理溶液は、少なくとも0025glであるが1gl未満の、SiF6として計算された水溶性無機化合物の形態でのシリコンを含み、水溶性無機化合物の形態でのシリコンの濃度mMとしてのSiと遊離酸ポイント数で割った遊離フッ化物の濃度mMとしてのFの積は5以下であり、燐酸亜鉛処理溶液中の遊離酸ポイント数は、少なくとも04ポイントとなるが30ポイントの値を超過しない、方法。本発明によれば、材料アルミニウムもその合金と理解される。同時に、本発明によれば、材料亜鉛は、さらに亜鉛メッキ鋼および合金亜鉛メッキ鋼を包含する一方、鉄の記述はさらに鉄合金、特に鋼を含む。前記材料の合金は、50原子未満の不純物原子割合を有する。処理段階においてアルミニウム部分上で燐酸亜鉛層が形成してはならないという要件は、連続的で密閉された結晶層がその上に生じないことを意味すると理解されるものである。アルミニウム上に沈積した燐酸亜鉛の単位面積あたりの質量が、05gm2未満となる場合には少なくとも、この条件が満たされる。本発明では、アルミニウム部分は、アルミニウムおよび/またはアルミニウム合金からなるパネルおよびコンポーネントとして理解される。鋼表面上および/または亜鉛メッキおよび/または合金亜鉛メッキの鋼表面上の連続的で結晶性の燐酸亜鉛層の形成は、他方では、本発明による方法に絶対に必要で特徴的である。このために、単位面積当たりの被覆重量が好ましくは少なくとも10gm2、特に好ましくは少なくとも20gm2であるが、好ましくは40gm2以下である燐酸亜鉛層を、本発明による方法の段階における複合金属構造体のそれらの表面上に沈積する。燐酸亜鉛表面被覆率を、それぞれの複合金属構造体の個々の金属材料の試験パネルについて重量法による示差計量を用いて、複合金属構造体の全表面について決定する。鋼パネルは、段階の直後に、温度70°Cの5wtCrO3水溶液と15分間接触させ、それによって、そこから燐酸亜鉛表面被覆を取り除く。同様に、亜鉛メッキあるいは合金亜鉛メッキされた鋼パネル上の燐酸亜鉛表面被覆率の測定のために、対応する試験パネルを、段階の直後に、温度25°Cの5wtCrO3水溶液と5分間接触させ、それによって、そこから燐酸亜鉛層を取り除く。他方、アルミニウムパネルを、段階の直後に、温度25°Cの65wtHNO3水溶液と15分間接触させ、相応して燐酸亜鉛成分を除去する。この各処理後の乾燥した金属パネルの重量と、段階の直前の同じ乾燥した未処理の金属パネルの重量との差は、本発明に従う燐酸亜鉛表面被覆率に相当する。鋼表面、亜鉛メッキおよび/または合金亜鉛メッキ鋼表面上の結晶性燐酸亜鉛層の50以下を段階で溶解するという本発明による要件は、同様に、それぞれの複合金属構造体の個々の金属材料の試験パネルに基づいて実施することができる。これについて、本発明による方法の段階に従って燐酸化された、鋼または亜鉛メッキまたは合金亜鉛メッキされた鋼からなる試験パネルは、および脱イオン水によるリンス段階の後、圧縮空気でブロー乾燥し、次いで計量する。次いで同じ試験板を、本発明の方法の段階段階に従って、酸性処理溶液と接触させ、その後、脱イオン水でリンスし、圧縮空気でブロー乾燥し、次いで計量する。その後、同じ試験パネルの燐酸亜鉛処理は、上記のような5wtCrO3溶液で完全に除去され、乾燥させた試験パネルをもう1回計量する。その後、本発明による方法の段階における燐酸塩層のパーセンテージロスを、試験パネルの重量差から決定する。燐酸亜鉛処理溶液の遊離酸は、燐酸塩処理溶液の10mlのサンプル容量を50mlに希釈し、01N水酸化ナトリウムによってpH値36へ滴定することにより、本発明による方法の段階において決定する。消費された水酸化ナトリウムの量は遊離酸ポイント数を示す。本発明による方法では、燐酸亜鉛処理溶液中の遊離フッ化物の濃度は、電位差測定法によって決定される。燐酸亜鉛処理溶液のサンプル容量を取り除き、任意の市販のフッ化物選択的電位電極を使用して遊離のフッ化物イオンの活性を決定し、フッ化物含有緩衝液を使用してpH緩衝を行わずに電極を較正した後、電極の較正および遊離フッ化物の測定の両方を、20°Cの温度で実施する。商8Tによって定義された本発明による遊離フッ化物濃度を超過すると、アルミニウム表面上への完全被覆の結晶性燐酸亜鉛層の沈積が引き起こされる。しかしながら、そのような層が形成されることは、燐酸亜鉛処理の基材に特有の被覆特性のため望ましくなく、したがって、本発明に従うものではない。しかしながら、遊離フッ化物の特定の最小量は、複合金属構造体の鉄と亜鉛の表面上への燐酸亜鉛層に十分な沈積反応速度論を保証するため必要であって、これは、複合金属構造体のアルミニウム表面の同時処理によって特に、アルミニウムカチオンの燐酸亜鉛処理溶液中への移行、および順次、不完全な形態での燐酸亜鉛処理の抑制が引き起こされるからである。シリコンを含む水溶性無機化合物の本発明による添加は、亜鉛表面上の白点形成の抑制をもたらす;これについては、SiF6として計算される少なくとも0025glの上記化合物が、燐酸塩処理浴中に含まれていなければならないが、わずか1gl未満、好ましくは09gl未満が含まれていなければならない。その上限は、一方では上記方法の費用効果によって管理され、および他方では、シリコンを含む水溶性無機化合物のそのような高濃度によってプロセス監視が相当により困難になるという事実によって管理されるが、これは、アルミニウム表面上での燐酸塩結晶クラスターの形成が遊離酸含有量の増加によって単に不十分に妨げられ得るからである。結晶クラスターは、続いて適用される塗られた浸漬ペイントの腐食剥離の出発点である局所的な表面欠陥を同様に表わし得る。また、一旦ペンキ構造が完成すると、この種の結晶クラスターは単一点上昇を引き起こす;この上昇は常に、顧客によって望まれるように、複合金属構造体、例えば車体上での視覚的に均一なペイント被覆を形成するために、サンドペーパーで磨く必要がある。驚くべきことに、結晶性燐酸亜鉛層、およびアルミニウム表面上での燐酸亜鉛の結晶クラスターの形成を有効に抑制する点で、水溶性無機化合物の形態でのシリコンの濃度と遊離フッ化物のイオン積の比率、および燐酸塩処理溶液での遊離酸ポイント数は、本発明による方法の成功にとって重要なパラメーターとして決定的であることが判明した。この商を超過する場合、アルミニウム表面上の少なくとも個々の燐酸亜鉛結晶クラスターの形成が、既に生じる。この重要なパラメーターをさらに超過するにしたがい、本発明による方法のアルミニウム表面は、完全被覆の結晶性燐酸亜鉛層で覆われる。腐食保護前処理を成功させるためには、両方の状況を絶対に回避しなければならない。したがって、本発明による方法の段階では、遊離酸ポイント数で割った、水溶性無機化合物としてのシリコンの濃度mMとしてのSiと遊離フッ化物の濃度mMとしてのFの積が45の値、特に好ましくは40の値を超過しない燐酸亜鉛処理溶液を使用することが好ましい。しかしながら、いかなる場合も、水溶性無機化合物の形態でのシリコンの本発明による割合は、本発明によって処理された亜鉛部分上の白点形成を妨げるのに十分である。本発明による方法において好適であるシリコンを含む水溶性無機化合物は、フルオロ珪酸塩、特に好ましくはH2SiF6、SiF6、Li2SiF6、Na2SiF6および/またはK2SiF6である。水溶性フルオロ珪酸塩は、遊離フッ化物源としてさらに適切であり、したがって、浴溶液中へ運ばれた錯体三価アルミニウムカチオンに役立ち、その結果、鋼表面、ならびに亜鉛メッキおよび/または合金亜鉛メッキ鋼表面上の燐酸塩処理がいっそう保証される。フルオロ珪酸塩を本発明による方法の段階において燐酸塩処理溶液中に使用する場合、もちろん、本発明の請求項1により、水溶性無機化合物としてのシリコンと遊離酸ポイント数に関する遊離フッ化物のイオン積を超過ないことに、常に注意しなければならない。06ポイントより大きい遊離酸含有量を有する燐酸亜鉛処理溶液は、本発明による方法における段階では、特に好ましくは少なくとも10ポイントであって、好ましくは25ポイント以下、特に好ましくは20ポイント以下であることが好適である。遊離酸にとって好ましい範囲の遵守により、一方では選択された金属表面上の燐酸塩層に十分な沈積反応速度論が保証され、他方では、順次、スラッジの析出を回避するかあるいは本発明による方法の連続作業の間にそれらを処分するために燐酸塩処理浴の集中的な監視または再処理を要することとなる、金属イオンの不必要なピックリング除去が妨げられる。さらに、本発明による方法の段階における燐酸塩処理溶液中の総酸含有量は、少なくとも10ポイント、好ましくは少なくとも15ポイントであって、50ポイント以下、好ましくは25ポイント以下となるべきである。本発明による方法の他の好適な実施形態では、段階における燐酸亜鉛処理溶液は、ジルコニウム元素およびまたはチタン元素に対して合計5ppm以下の、特に好ましくは合計1ppm以下の、ジルコニウムおよびまたはチタンの水溶性化合物を含有する。燐酸塩処理段階でこれらの元素の水溶性化合物の存在によって、同様に、アルミニウム表面上の結晶性燐酸塩層の形成を効果的に抑え得ることは、WO2008055726から既知である。しかしながら、特に燐酸塩処理溶液がスプレーにより適用される場合、ジルコニウムおよび/またはチタンの水溶性化合物の存在下、不均一な無定形のジルコニウムおよび/またはチタンに基づく化成被覆は、アルミニウム部上でよりしばしば生成し、これは後の有機ペイント操作においてマッピングの発生に結びつくことが明らかとなった。マッピングは、浸漬被覆ペイントの焼き付け後の不均一なペイント層厚さにより、浸漬被覆金属成分の当業者によって、ペイント被覆の斑点のある視覚印象として理解される。従って、特にジルコニウムおよび/またはチタンの水溶性化合物を燐酸塩処理溶液へ添加することは、本発明による方法では完全に回避される。ジルコニウムおよび/またはチタンの水溶性化合物を含む燐酸塩処理溶液を適用する場合、金属成分の鉄表面や鋼表面上の燐酸塩層の形成を抑制しないようにするために燐酸塩処理浴中の遊離フッ化物の割合を相応して増加させることが、さらに必要である。しかしながら、遊離フッ化物割合のそのような増加は、アルミニウム部上の燐酸塩結晶クラスターの形成を促進し、同時にピックリング割合を増加させる。その結果、高スラッジ形成は、上記方法の費用対効果に不利な効果を有する。したがって、本発明による方法におけるジルコニウムおよびまたはチタンの水溶性化合物の存在は、鋼表面上の比較的より低い燐酸亜鉛層重量を生じさせるか、あるいは燐酸塩結晶クラスターとしての局所的欠陥が均質のペイント構造と干渉して、腐食ペイント剥離を潜在的に促進するアルミニウム表面を生じさせる。したがって、アルミニウム表面だけでなく、鋼表面および亜鉛メッキおよびまたは合金亜鉛メッキ鋼の表面を含む金属成分上の最適な燐酸塩処理結果のために、ジルコニウム元素およびまたはチタン元素に対して全体で5ppm以下、特に好ましくは1ppm以下のジルコニウムおよびまたはチタン水溶性化合物を含む、特に好ましくはジルコニウムおよびまたはチタンの水溶性化合物を含まない燐酸亜鉛処理溶液は、本発明による方法の段階において好適である。燐酸亜鉛処理溶液は、本発明による方法の段階において、好ましくは少なくとも03gl、特に好ましくは少なくとも08glであって、好ましくは3gl以下、特に好ましくは2gl以下の亜鉛イオンを含有する。ここで、燐酸塩処理溶液中の燐酸塩イオンの割合は、好ましくは総計少なくとも5glとなり、好ましくは50gl以下、特に好ましくは25glである。本発明による方法の燐酸亜鉛処理溶液は、上記の亜鉛イオンおよび燐酸塩イオンに加えて、以下の促進剤の少なくとも一種をさらに含み得る03~4glの塩素酸イオン、001~02glの亜硝酸イオン、005~4glのニトログアニジン、005~4glのNメチルモルホリンNオキシド、02~2glのmニトロベンゼンスルホン酸イオン、005~2glのmニトロ安息香酸イオン、005~2glのpニトロフェノール、1~150mglの遊離または結合形態の過酸化水素、01~10glの遊離または結合形態のヒドロキシルアミン、01~10glの還元糖。そのような促進剤は燐酸塩処理浴の成分として既存技術において通例であり、金属表面に対する酸の攻撃に起因する水素を直接酸化させることにより水素キャッチャーの機能を果たし、そのために自身は還元される。鋼表面上、および亜鉛メッキおよびまたは合金亜鉛メッキされた鋼表面上への均質な結晶性燐酸亜鉛層の形成は、促進剤によって本質的に促進され、それにより、金属表面上の水素ガスの発生が減少する。次のカチオンの1種以上がさらに含まれている場合、本発明による水性組成物により生成した結晶性燐酸亜鉛層の防食および塗料密着性は、本発明によって改善される:0001~4glのマンガン、0001~4glのニッケル、0001~4glのコバルト、0002~02glの銅、02~25glのマグネシウム、02~25glのカルシウム、001~05glの鉄、02~15glのリチウム、002~08glのタングステン。亜鉛イオンに加えて、マンガンとニッケルイオンの両方を含む化成処理用水性組成物は、トリカチオン燐酸塩処理溶液として燐酸塩処理の当業者に既知であり、さらに、本発明においても適切である。燐酸塩処理の分野において通例である5gl以内、好ましくは3gl以内の割合の硝酸塩は、さらに、鋼表面上ならびに亜鉛メッキおよび合金亜鉛メッキされた鋼表面上の均質および連続的な結晶性燐酸塩層の形成を促進する。少なくとも燐酸塩層の結晶成長に肯定的な効果がある、各燐酸塩層に組み入れられることになる前記のカチオンに加えて、本発明による方法の段階における燐酸塩処理溶液は、通例はさらにナトリウムイオン、カリウムイオンおよびまたはアンモニウムイオンを含んでおり、対応するアルカリを添加することを手段として燐酸塩処理溶液中の遊離酸含有量を調節するよう機能する。本発明によると、段階において、複合金属構造体を酸性処理溶液と接触させる結果、アルミニウム表面上への転化層の形成、鋼表面上、亜鉛メッキおよびまたは合金亜鉛メッキされた鋼表面上への燐酸亜鉛層の形成が生じ、処理溶液と接触させられる間に50以下、好ましくは20以下、好ましくは10以下が溶解する。本発明では、アルミニウム上の転化層を不動態化している無機あるいは無機有機混合の薄層であると考えられ、これらは、連続的な結晶性燐酸塩層ではなく、したがって、アルミニウム表面を25°Cで15分間65wt硝酸と接触後に示差計量により決定される、単位面積あたりの質量が05gm2未満の燐酸塩層を有する。35から55の範囲である酸性処理溶液のpH値は、既に本質的に、鋼表面、亜鉛メッキされたおよびまたは合金亜鉛メッキされた鋼表面上の燐酸亜鉛層の50以下が溶解していることを保証しており、Zr、Ti、Hf、Si、VおよびCe元素の水溶性化合物を好ましくは少なくとも各元素に対して合計10ppmの量で含むクロム不含有酸性処理溶液を使用して、複合金属構造体のアルミニウム表面上の対応する転化層が典型的に形成される。段階における酸性処理溶液が、ジルコニウムおよびまたはチタン元素に対して合計10~1500ppmのジルコニウムおよびまたはチタンのフルオロ複合体、および任意に、100ppm以内、任意に好ましくは少なくとも1ppmの銅イオンを含む本発明による方法は、特に好適である。本発明による方法は、金属材料から組み立てられ、かつ少なくとも一部にアルミニウム表面をも含む複合金属構造体の腐食保護処理のために、金属面のクリーニングおよび活性化の後、20~65°Cの範囲の温度で適用の方法に調整された期間、表面を段階の燐酸亜鉛処理溶液と例えばスプレーかディップ法を使用して接触させることにより行われる。亜鉛メッキおよびまたは合金亜鉛メッキされた鋼表面上の白点形成は、従来の浸漬タイプの燐酸塩処理方法において特に顕著であって、その結果、本発明による方法の段階における燐酸塩処理操作は、浸漬被覆の原理上で作用する燐酸処理設備にも特に適していることが、経験により示されているが、これは、白点形成が本発明による方法で抑えられるからである。水道水または脱イオン水によるリンス操作は、通常は段階における燐酸塩処理溶液の適用後直ちに行われ;処理溶液の成分を強化したリンスの処理後、本発明による方法の段階に従う燐酸塩処理浴中への燐酸塩処理溶液の成分の選択的な再利用を行なうことができる。このリンス段階を行い、またはこれを行うことなく、段階において、段階に従って処理された複合金属構造体を酸性処理溶液と浸漬によりまたは溶液のスプレーにより接触させる。さらに後の段階で、好ましくは有機浸漬被覆によって、好ましくは本発明によって処理された成分の事前乾燥なしに、複合金属構造体にプライマーコートを付与することができる。本発明による方法に従って腐食から保護された複合金属構造体は、車体構造における自動車製造、船舶建造、建設業界、および白物家電の製造用に利用される。他の態様では、本発明は、アルミニウムからなる部分を包含する金属複合構造体における鋼表面、亜鉛メッキおよびまたは合金亜鉛メッキされた鋼表面を選択的に燐酸塩処理するための燐酸亜鉛処理溶液であって、少なくとも04ポイントだが3ポイント以下の遊離酸含有量、および22~36の範囲のpH値を有し、550glの燐酸塩イオン、033glの亜鉛イオン、少なくとも10ppmであるが100ppm以下の遊離フッ化物イオン、および少なくとも0025glであるが1gl未満の、SiF6として計算された水溶性無機化合物の形態でのシリコンであって、水溶性無機化合物の形態でのシリコンの濃度mMとしてのSiと遊離酸ポイント数で割った遊離フッ化物の濃度mMとしてのFの積は5以下、好ましくは45以下、特に好ましくは40以下であるシリコン、を含む燐酸亜鉛処理溶液に関する。好適な態様では、本発明による燐酸亜鉛処理溶液は、ジルコニウム元素およびまたはチタン元素に対して合計5ppm以下、特に好ましくは合計1ppmのジルコニウムおよびまたはチタンの水溶性化合物を含有し、特にはジルコニウムおよびまたはチタンの水溶性化合物を含有しない。